(57)【要約】【課題】  吸放湿性能を低下させることなく表面を手垢汚染付着防止・撥水保護化粧処理した化粧付き吸放湿材を提供すること。【解決手段】  吸放湿性を有する基材１に、蜜蝋ワックス２の皮膜を形成してなる化粧付き吸放湿材１０である。表面に撥水性・吸放湿性に優れた蜜蝋ワックス２よりなる撥水・通気皮膜を形成することにより、基材１の吸放湿性能を低下させることなく表面保護・手垢付着汚染バリアができ、施工者は建材のハンドリングがしやすく、生活者は手垢付着汚染がなく、清掃・手入れがしやすくなる。【選択図】        図１
2006348574.tif 000002
【特許請求の範囲】
【請求項１】
吸放湿性を有する基材に、蜜蝋ワックスの皮膜を形成したことを特徴とする化粧付き吸放湿材。
【請求項２】
前記吸放湿性を有する基材が着色したものであることを特徴とする請求項１記載の化粧付き吸放湿材。
【請求項３】
前記蜜蝋ワックスが着色したものであることを特徴とする請求項１記載の化粧付き吸放湿材。
【請求項４】
前記蜜蝋ワックスに、吸放湿性を有する微粉末が混入されていることを特徴とする請求項１記載の化粧付き吸放湿材。
【請求項５】
前記吸放湿性を有する微粉末が着色したものであることを特徴とする請求項４記載の化粧付き吸放湿材。
【請求項６】
前記蜜蝋ワックスは、光触媒粒子を混練したものであることを特徴とする請求項１記載の化粧付き吸放湿材。
【請求項７】
吸放湿性を有する基材に、蜜蝋ワックスで接着兼用皮膜を形成し、該接着兼用皮膜上に透湿性・通気性を有する壁紙クロス・和紙・障子紙・ふすま紙などのシート状層を一体化形成したことを特徴とする化粧付き吸放湿材。
【請求項８】
吸放湿性を有する基材に、蜜蝋ワックスで接着兼用皮膜を形成し、該接着兼用皮膜上に落葉・押し花・切り紙など片面が平面の小物装飾体を一体化形成したことを特徴とする化粧付き吸放湿材。
【請求項９】
吸放湿性を有する基材に、吸放湿性を有する微粉末と水溶性接着剤を混練した高粘度ペースト状組成物を付着形成し、該高粘度ペースト状組成物上に蜜蝋ワックスの皮膜を形成したことを特徴とする化粧付き吸放湿材。
【請求項１０】
前記高粘度ペースト状組成物が着色したものであることを特徴とする請求項９記載の化粧付き吸放湿材。
【発明の詳細な説明】
【技術分野】
【０００１】
本発明は、表面が化粧された化粧付き吸放湿材に関するものである。
【背景技術】
【０００２】
近年、日本の住宅は、高気密・高断熱構造が普及し、そのため新建材が多用されるようになった。
【０００３】
しかしこれらの建築構造や新建材では、調湿性・防露性などが不十分なため、冬季は、暖房による温度差に起因した結露が居室間や外壁に接する押入れ収納部・窓サッシ部などに発生しやすく、壁面のシミ・カビ汚染による美観劣化や、さらに換気不足・多湿環境下ではカビ・ダニの発生増殖による喘息、アレルギー疾病など、健康被害で悩む人も多い。
【０００４】
また逆に、この高湿度の状態を防ぐために、空調機器や除湿機などの過剰運転に伴う、過乾燥による咽喉部の炎症・喘息など健康被害で悩む人も多い。さらに維持ランニング等（電気エネルギー消費とＣＯ２発生・騒音・部品消耗・故障等）の面でも好ましくない。
【０００５】
そこでこのような問題を解決するために、珪藻土などの調湿材を配合した壁材を使用することで、調湿力を高めた調湿建材が使用されるようになった。
【０００６】
また昨今、住宅の機密性アップで、新建材や家具などの接着剤等から拡散するＶＯＣ（揮発性有機化合物）による室内空気の汚染物質がシックハウスの一因であることなどから、室内空気環境の規制や医学的健康被害抑制の観点から２００３年７月改正建築基準法（シックハウス対策法）が施工された。これにより内装工事用の建材はホルムアルデヒド発散量により使用量が制限規制された。この遵法は最低限の義務であり、「健康＝人体への安全性」「健康、環境」への細心配慮は社会的にも常識になってきた。製品ライフサイクルの全段階（製造、施工、廃棄等）で、エコロジー面に配慮し、さらに施工者への健康や取り扱い後の健康への影響、環境への影響を配慮し、施工が簡単で、人体に影響がなく、自然環境にも配慮した製品提供が重要となってきている。なお、各種の空気清浄機や換気装置等の設備があるが、前述したように維持ランニング等（電気エネルギー消費とＣＯ２発生・騒音・部品消耗・故障等）の面でも好ましくない。
【０００７】
そこでこのような問題を解決するために、ホルムアルデヒド等のＶＯＣなど有害汚染物質を含有せず、逆に、ホルムアルデヒド等のＶＯＣ・有害汚染ガス物質の吸着性に優れる珪藻土などの天然素材を配合した建材が使用されるようになった（例えば、特許文献１参照）。
【０００８】
しかしながら、前記特許文献１に示される従来例において、使用される建材の調湿機能・ガス・臭気吸着機能は、基材中に含有された微細な多孔質材料に依存しており、その固有材料が保有する最大の特性能力（吸放湿速度・吸放湿容量、ガス・臭気吸着速度、吸着容量）を発揮するのは、表面化粧が未処理状態の場合である。つまり特許文献１は、その固有材料が保有する吸放湿速度・吸放湿容量、ガス・臭気吸着速度・吸着容量の能力特性が最大発揮される基材表面に保護コーティング皮膜を形成しない未化粧の高調湿基材・素板である。従って、同一基材であっても、表面化粧法、成分構成（表面材・接着剤など）や仕上げ処理方法によって、前記した特性能力・機能は阻害され、期待効果は全く異なるものになる。
【０００９】
ちなみに、調湿建材は、生活者の使用状態では見栄えやメンテナンスの面から調湿性を有する基材の表面に化粧層を継続的に維持形成することが必須である。
【００１０】
他の従来例として、調湿性を有する基材の表面に、接着剤を介して表面化粧板（化粧単板）を貼ったものが知られている（例えば、特許文献２〜５参照）。
【００１１】
しかしながら、前記特許文献２〜５に示される従来例においては、見栄えやメンテナンスの面から調湿性を有する基材の表面に、接着剤を介して塩ビクロス等を貼ると、基材の調湿性が損なわれてしまうので、表面化粧板として、透湿性のあるものが用いられている。ところが、表面化粧板として透湿性のあるものを用いても、接着剤が基材と表面化粧板との間に、樹脂層となる接着剤層を形成して、該樹脂層が湿気の通過を阻害するので、基材の調湿機能が十分に働かないという問題があった。
【００１２】
同様な従来例として、調湿性とホルムアルデヒド等のＶＯＣ・有害汚染ガス物質の吸着性を有する基材・建材として、ゼオライト系調湿基材・建材（例えば、特許文献６参照）、或いは、珪藻土系調湿基材・建材（例えば、特許文献７参照）が知られている。さらに、酸化チタン、酸化亜鉛などの光触媒が存在し、ホルムアルデヒド等の有害ガス成分を分解する自己浄化機能を付与したものもある（例えば、特許文献８〜１１参照）。
【特許文献１】特開２００１−１３０９４６号公報
【特許文献２】特開２００２−１７８４４４号公報
【特許文献３】特開２００４−２４３６７９号公報
【特許文献４】特開２００４−３５１６７３号公報
【特許文献５】特開２００５−４８４３９号公報
【特許文献６】特開平３−１０９２４４号公報
【特許文献７】特開平４−３５４５１４号公報
【特許文献８】特開２０００−２７３９７２号公報
【特許文献９】特開２００２−２５５６２０号公報
【特許文献１０】特開２００２−３４８１８３号公報
【特許文献１１】特開２００４−２８５７１６号公報
【発明の開示】
【発明が解決しようとする課題】
【００１３】
本発明は前記の従来の問題点に鑑みて発明したものであって、吸放湿性能を低下させることなく表面を手垢汚染付着防止・撥水保護化粧処理した化粧付き吸放湿材を提供することを課題とし、また、基材表面に任意意匠・テクスチャーを形成し、吸放湿性能を低下させることなく表面を手垢汚染付着防止・撥水保護化粧処理した化粧付き吸放湿材を提供することを課題とし、さらに、ＶＯＣ等の有害化学物質ガスの分解・自己浄化機能を付加し、吸放湿性能を低下させることなく表面を手垢汚染付着防止・撥水保護化粧処理した化粧付き吸放湿材を提供することを課題とするものである。
【課題を解決するための手段】
【００１４】
前記課題を解決するために、請求項１記載の発明は、吸放湿性を有する基材１に、蜜蝋ワックス２の皮膜を形成して、化粧付き吸放湿材１０を構成したことを特徴としており、このような構成とすることで、吸放湿性能を有する基材１表面に撥水性・吸放湿性に優れた蜜蝋ワックス２よりなる撥水・通気皮膜を形成できるので、基材１の吸放湿性能を低下させることなく、表面保護・手垢付着汚染バリアができ、施工者は建材のハンドリングがしやすく、生活者は手垢付着汚染がなく、清掃・手入れがしやすい吸放湿材を提供できる。
【００１５】
また請求項２、３記載の発明は、請求項１において、吸放湿性を有する基材１が着色したもの、或いは、蜜蝋ワックス２が着色したものであるので、基材１への着色化粧或いは着色した蜜蝋ワックス２の使用によって、生活者はインテリア材として色彩の嗜好選択ができる。
【００１６】
また請求項４記載の発明は、請求項１において、蜜蝋ワックス２に、吸放湿性を有する微粉末が混入されているので、表面に微粉末による微細な凹凸テクスチェアーを形成でき、吸放湿有効面積の拡大と、撥水性・吸放湿性の蜜蝋ワックス２による保護とができ、しかも、吸放湿面の面積が増大でき、吸放湿能力（速度、容量）がアップし、そのうえ生活者はテクスチャー付きインテリア材として嗜好選択ができる。
【００１７】
また、請求項５記載の発明は、請求項４において、吸放湿性を有する微粉末が着色したものであるので、表面に着色微粉末による微細な凹凸テクスチェアーを形成でき、特に微粉末による微細な凸部のみカラーリング意匠の確保を図ると共に、生活者は色彩・テクスチャー付きインテリア材として色彩の嗜好選択ができる。
【００１８】
また請求項６記載の発明は、請求項１において、蜜蝋ワックス２は、光触媒粒子９を混練したものであるので、ＶＯＣ等の有害化学物質ガスやペット臭、老人介護室等の生活臭、喫煙室のタバコ臭、汚染物質の分解・自己浄化機能が付加されるので、吸放湿性能を低下させることなく、基材１表面を撥水保護化粧できる。
【００１９】
また請求項７記載の発明は、吸放湿性を有する基材１に、蜜蝋ワックス２で接着兼用皮膜を形成し、該接着兼用皮膜上に透湿性・通気性を有する壁紙クロス・和紙・障子紙・ふすま紙などのシート状層６を一体化形成して、化粧付き吸放湿材１０を構成したことを特徴としており、また、請求項８記載の発明は、吸放湿性を有する基材１に、蜜蝋ワックス２で接着兼用皮膜を形成し、該接着兼用皮膜上に落葉・押し花・切り紙など片面が平面の小物装飾体８を一体化形成して、化粧付き吸放湿材１０を構成したことを特徴としており、このような構成とすることで、シート状層６或いは小物装飾体８による表面の凹凸意匠と模様形成、ならびに照明など斜光照射により凹凸陰影の演出ができると共に、撥水・通気皮膜により表面保護・手垢付着汚染バリアができ、施工者は建材のハンドリングがしやすく、生活者は手垢付着汚染がなく、清掃・手入れがしやすくなり、しかも吸放湿能力（速度、容量）がアップし、そのうえ生活者は色彩・テクスチャー付きインテリア材として色彩の嗜好選択ができる。
【００２０】
また請求項９記載の発明は、吸放湿性を有する基材１に、吸放湿性を有する微粉末と水溶性接着剤を混練した高粘度ペースト状組成物を付着形成し、該高粘度ペースト状組成物上に蜜蝋ワックス２の皮膜を形成して、化粧付き吸放湿材１０を構成したことを特徴としており、このような構成とすることで、表面に高粘度ペースト状組成物による凹凸テクスチェアーを形成でき、特に凸部が立体的となった凹凸意匠と模様形成の確保と、照明など斜光照射により凹凸陰影の演出とができ、凹凸テクスチェアーによる吸放湿有効面積を拡大して吸放湿面の面積が増大でき、吸放湿能力（速度、容量）がアップし、さらに生活者はテクスチャー付きインテリア材として嗜好選択ができる。
【００２１】
また請求項１０記載の発明は、請求項９において、高粘度ペースト状組成物が着色したものであるので、色彩・テクスチャー付きインテリア材として色彩の嗜好選択ができる。
【発明の効果】
【００２２】
本発明にあっては、吸放湿性能を低下させることなく蜜蝋ワックスにより表面保護・手垢付着汚染バリアができ、施工者は建材のハンドリングがしやすく、生活者は手垢付着汚染がなく、清掃・手入れがしやすい化粧付き吸放湿材を提供できるものである。
【００２３】
また本発明にあっては、ＶＯＣ等の有害化学物質ガスやペット臭、老人介護室等の生活臭、喫煙室のタバコ臭、汚染物質の分解・自己浄化機能を付加することで、吸放湿性能を低下させることなく、基材表面を手垢汚染付着防止・撥水保護化粧できる化粧付き吸放湿材を提供できるものである。
【００２４】
また本発明にあっては、基材表面に任意意匠・テクスチャーを形成し、吸放湿性能を低下させることなく手垢汚染付着防止・撥水保護化粧処理した化粧付き吸放湿材を提供できるものである。
【発明を実施するための最良の形態】
【００２５】
以下、本発明を添付図面に示す実施形態に基いて説明する。
【００２６】
図１は本発明の一実施形態の化粧付き吸放湿材１０を示している。この化粧付き吸放湿材１０は、吸放湿性を有する基材１に、蜜蝋ワックス２の皮膜を形成して構成されている。
【００２７】
吸放湿性に優れた基材１は、例えば、調湿機能・ガス・臭気吸着機能に優れた微細な多孔質材料で構成されている。
【００２８】
一方、蜜蝋ワックス２は、通常固形で比較的硬質体で構成される。本例で用いる蜜蝋ワックス２は、固形蜜蝋ワックスと乾性油のえごま油を投入した容器を湯煎・溶解後、前記溶解液を撹拌しながら容器ごと流水又は冷水で常温に冷ますことにより溶解液を常温に冷ます工程を経て製造したもので、用途によってワックスの形態が異なるものである。ここでは、用途によってゲル状蜜蝋ワックス、ゾル状蜜蝋ワックス、液状体蜜蝋ワックスと定義する。
【００２９】
ここで、ゲル状蜜蝋ワックスは、蜜蝋ワックスとえごま油の配合比を６対１５としたもので、軟性（固い練り状）の固形物である。ゾル状蜜蝋ワックスは、蜜蝋ワックスとえごま油の配合比を１対１５、１対１０としたもので、液体と固形物の中間で流動しにくい性状のものである。液状体蜜蝋ワックスは、蜜蝋ワックスとえごま油の配合比を１対２０〜５０としたもので液状流体のものである。本例では、ゲル状蜜蝋ワックスを「蜜蝋ワックス２」と呼ぶ。尚、蜜蝋ワックスとえごま油との配合比とこれに対する使用例との関係は、必ずしも上記記載の数値に限定されるものではなく、例えば気温の高い夏季や、気温の低い冬季など塗布作業環境の温度によって、また被着体の表面の粗密（粗さ）状態・凹凸状態・吸い込み浸透状態などの変化や仕上げ状態に応じて適宜調整可能であって、因みに蜜蝋濃度が淡い場合は、浸透性が良く、また濃い場合は、強い皮膜を形成するのに好適であり、これらの特徴を活かして使用すべきである。さらに前記の配合比・区分を超えた実使用も十分考えられ、且つその配合比は用途に応じて容易に調整できるものである。
【００３０】
しかして、優れた吸放湿性能を有する基材１の表面を、撥水性・吸放湿性に優れた蜜蝋ワックス２からなる撥水・通気皮膜で保護することにより、基材１の吸放湿性能を低下させることなく、表面保護・手垢付着汚染バリアができるようになる。従って、施工者は建材のハンドリングがしやすく、生活者は手垢付着汚染がなく、吸放湿材の清掃・手入れがしやすくなる。
【００３１】
なお、前記吸放湿性を有する基材１の表面に、直接着色・彩色を施し、その上に蜜蝋ワックス２の皮膜を形成したり、或いは、着色蜜蝋ワックス２を塗布してもよい。この場合、基材１への着色化粧によって、生活者は色彩・テクスチャー付きインテリア材として色彩の嗜好選択ができる吸放湿材を得ることができる。
【００３２】
また、前記蜜蝋ワックス２に、吸放湿性を有する微粉末（以下「調湿微粉体」と呼ぶ）を混入させることにより、表面に調湿微粉体による微細な凹凸テクスチェアーを形成でき、吸放湿有効面積の拡大と、撥水性・吸放湿性の蜜蝋ワックス２による保護とができ、しかも、吸放湿面の面積が増大でき、吸放湿能力（速度、容量）がアップし、そのうえ生活者はテクスチャー付きインテリア材として嗜好選択ができるようになる。このとき、着色した調湿微粉体を使用することにより、微細な凹凸テクスチェアーを形成でき、特に着色した調湿微粉体による微細な凸部のみカラーリング意匠の確保ができ、生活者は色彩・テクスチャー付きインテリア材として色彩の嗜好選択ができるようになる。
【００３３】
また、前記蜜蝋ワックス２に光触媒粒子を混練することにより、ＶＯＣ等の有害化学物質ガスやペット臭、老人介護室等の生活臭、喫煙室のタバコ臭、汚染物質の分解・自己浄化機能が付加されるので、吸放湿性能を低下させることなく、基材１表面を撥水保護化粧できるようになる。
【００３４】
本発明の他の実施形態を図１３〜図１８に示す。この化粧付き吸放湿材１０は、吸放湿性を有する基材１に、蜜蝋ワックス２で接着兼用皮膜を形成し、該接着兼用皮膜上に透湿性・通気性を有する壁紙クロス・和紙・障子紙・ふすま紙などのシート状層６を一体化形成したり、落葉・押し花・切り紙など片面が平面の小物装飾体８を一体化形成したものである。しかして、シート状層６或いは小物装飾体８による表面の凹凸意匠と模様形成、ならびに照明など斜光照射により凹凸陰影の演出ができると共に、撥水・通気皮膜により表面保護・手垢付着汚染バリアができ、施工者は建材のハンドリングがしやすく、生活者は手垢付着汚染がなく、清掃・手入れがしやすくなり、しかも吸放湿能力（速度、容量）がアップし、そのうえ生活者は色彩・テクスチャー付きインテリア材として色彩の嗜好選択ができるものである。
【００３５】
さらに図１９に示すように、吸放湿性を有する基材１に、吸放湿性を有する調湿微粉体と水溶性接着剤を混練した高粘度ペースト状組成物（以下、「調湿微粉体ペースト」と呼ぶ）を付着形成し、該調湿微粉体ペースト上に蜜蝋ワックス２の皮膜を形成したものであってもよい。これにより、表面に調湿微粉体ペーストによる凹凸テクスチェアーを形成でき、特に凸部が立体的となった凹凸意匠と模様形成の確保と、照明など斜光照射により凹凸陰影の演出とができ、凹凸テクスチェアーによる吸放湿有効面積を拡大して吸放湿面の面積が増大でき、結果、吸放湿能力（速度、容量）がアップし、さらに生活者はテクスチャー付きインテリア材として嗜好選択ができるものである。
【実施例】
【００３６】
以下、本発明を実施例によって詳述する。
【００３７】
（実施例１）
吸放湿性を有する基材１の表面全体に、蜜蝋ワックス２（３０重量部）を塗布して、図１に示す蜜蝋ワックス仕上げした調湿建材を得た。蜜蝋ワックス２として前述したゲル状蜜蝋ワックスを用いた。
【００３８】
（実施例２）
吸放湿性を有する基材１の表面に、蜜蝋ワックス２（５０重量部）に吸放湿性を有する調湿微粉体３（５重量部）を混入したものを塗布して、図２に示す調湿微粉体混練蜜蝋ワックス仕上げした調湿建材を得た。蜜蝋ワックス２は実施例１と同じものを用いた。調湿微粉体３として、珪藻土３０〜７５重量部、消石灰２０〜４０重量部、珪砂１〜１０重量部、石膏１〜１０重量部、パルプ１〜１０重量部、繊維０．１〜３重量部を含むスラリーから抄造成形した後、養生して製造した調湿建材を粒径１０〜１００μｍの微粉末にした調湿微粉体３を用いた。この調湿微粉体３は、微細な凹凸テクスチェアーを形成でき、吸放湿有効面積が拡大して吸放湿面の面積が増大でき、吸放湿能力（速度、容量）がアップし、そのうえ使用者に嗜好選択をさせるテクスチャー付きインテリア材として最適となる。
【００３９】
（実施例３）
吸放湿性を有する基材１の表面に、蜜蝋ワックス２（３０重量部）に顔料４（１重量部）を混練したものを塗布して、図３に示す顔料混練蜜蝋ワックス仕上げした調湿建材を得た。なお蜜蝋ワックス２は実施例１と同じものを用い、顔料４は実施例３と同じものを用いた。
【００４０】
（実施例４）
吸放湿性を有する基材１の表面に、蜜蝋ワックス２（５０重量部）に調湿微粉体３（５重量部）と顔料４（１重量部）とを混練したものを塗布して、図４に示す調湿微粉体・顔料混練蜜蝋ワックス仕上げした調湿建材を得た。なお、蜜蝋ワックス２は実施例１と同じものを用い、調湿微粉体３は実施例２と同じものを用いた。顔料４は、一般に、水、油、溶媒に溶けない有色不透明の粉末で、粉末の分散状態のままでモノを着色する色料で無機顔料と有機顔料に大別され、 無機顔料は鉱物性顔料とよばれ、天然産または合成無機化合物がある。有機顔料はレーキ（水流性の染料５に沈殿剤を加えて不溶性にしたもの）、顔料色素（水に不溶性の色素を加えたもの）などがある。顔料製品には、塗料、印刷インキ、絵の具、ゴム、プラスチック、繊維、 製紙、レザー、化粧品、漆器、ほうろう、タイルなど広範囲に使われている。本実施例では、無機顔料に比べて鮮明なものが多く、粒子が細かく、着色力が大きく、豊富な色調がある有機化合物を主体とした有機顔料の練り絵の具（成分：顔料・体質顔料・水溶性糊料・安定剤・水）を用いた。
【００４１】
（実施例５）
吸放湿性を有する基材１の表面に、先ず、調湿微粉体３（５重量部）と染料５（１重量部）と水（１３重量部）とを混練したものを塗布し、その後、５０重量部の蜜蝋ワックス２を塗布して、図５に示す染料・着色調湿微粉体混練蜜蝋ワックス仕上げした調湿建材を得た。なお蜜蝋ワックス２は実施例１と同じものを用い、調湿微粉体３は実施例２と同じものを用いた。染料５は、一般に、着色の際に用いる水溶性の有色物質、または水溶性の形にして染色できる有色物質で、天然と合成に大別されるが、天然には動物染料（数少ない）、植物染料（インジゴが有名）、鉱物染料（厳密には無機顔料に属する）がある。本実施例では染料５として植物色素着色染料（赤しそ葉１０ｋｇを４リットル煎じ汁にしたもの）を用いた。
【００４２】
（実施例６）
吸放湿性を有する基材１の表面に、先ず、調湿微粉体３（１０重量部）と、着色顔料４（１重量部）と、のり剤（０．５重量部）と水（１３重量部）とを混練した着色顔料・調湿微粉体ペーストを塗布して表面を凹凸形状とし、その後、この凹凸表面に、蜜蝋ワックス２（４０重量部）を塗布して、図６に示す蜜蝋ワックス仕上げした調湿建材を得た。のり剤は小麦、米のでんぷん等の天然水溶性のりを用いた。なお蜜蝋ワックス２は実施例１と同じものを用い、調湿微粉体３は実施例２と同じものを用い、顔料４は実施例４と同じものを用いた。
【００４３】
（実施例７）
吸放湿性を有する基材１の表面に、先ず、調湿微粉体３（１０重量部）と顔料４（１重量部）とのり剤（０．５重量部）と水（１３重量部）とを混練した着色顔料・調湿微粉体ペーストを塗布して表面を凹凸形状とし、その後、この凹凸表面に、顔料４（１重量部）を混練した蜜蝋ワックス２（４０重量部）を塗布して、図７に示す顔料混練着色の蜜蝋ワックス仕上げした調湿建材を得た。なお蜜蝋ワックス２は実施例１と同じものを用い、調湿建材は実施例２と同じものを用い、顔料４は実施例４と同じものを用い、のり剤は実施例６と同じものを用いた。
【００４４】
（実施例８）
吸放湿性を有する基材１の表面に、先ず、調湿微粉体３（１０重量部）と染料５（１重量部）とのり剤（０．５重量部）と水（１３重量部）とを混練した染料着色・調湿微粉体ペーストを塗布して表面を凹凸形状とし、その後、この凹凸表面に、蜜蝋ワックス２（５０重量部）を塗布して、図８に示す蜜蝋ワックス仕上げした調湿建材を得た。なお蜜蝋ワックス２は実施例１と同じものを用い、調湿微粉体３は実施例２と同じものを用い、染料５は実施例５と同じものを用い、のり剤は実施例６と同じものを用いた。
【００４５】
（実施例９）
吸放湿性を有する基材１の表面全体に染料５（１重量部）を塗布し、その上から蜜蝋ワックス２（３０重量部）を塗布して、図９に示す蜜蝋ワックス仕上げした調湿建材を得た。なお蜜蝋ワックス２は実施例１と同じものを用い、染料５は実施例５と同じものを用いた。
【００４６】
（実施例１０）
吸放湿性を有する基材１の表面に、部分的に、染料５（１重量部）を塗布し、その上から蜜蝋ワックス２（３０重量部）を塗布して、図１０に示す蜜蝋ワックス仕上げした調湿建材を得た。なお蜜蝋ワックス２は実施例１と同じものを用い、染料５は実施例５と同じものを用いた。
【００４７】
（実施例１１）
吸放湿性を有する基材１の表面に、先ず、調湿微粉体３（１０重量部）と顔料４（１重量部）とのり剤（０．５重量部）と水（１３重量部）とを混練した顔料着色・調湿微粉体ペーストを塗布して表面を凹凸形状とし、その後、この凹凸表面に、染料５（１重量部）を混練した蜜蝋ワックス２（５０重量部）を塗布して、図１１に示す染料混練着色の蜜蝋ワックス仕上げした調湿建材を得た。なお蜜蝋ワックス２は実施例１と同じものを用い、顔料４は実施例４と同じものを用い、染料５は実施例５と同じものを用い、のり剤は実施例６と同じものを用いた。
【００４８】
（実施例１２）
吸放湿性を有する基材１の表面に、調湿微粉体３（１０重量部）と顔料４（１重量部）とのり剤（０．５重量部）と水（１３重量部）とを混練した顔料着色・調湿微粉体ペーストと、染料５（１重量部）を混練した蜜蝋ワックス２（５０重量部）とをそれぞれ塗布して、図１２に示す染料混練着色の蜜蝋ワックス仕上げした調湿建材を得た。なお蜜蝋ワックス２は実施例１と同じものを用い、調湿微粉体３は実施例２と同じものを用い、顔料４は実施例４と同じものを用い、染料５は実施例５と同じものを用い、のり剤は実施例６と同じものを用いた。
【００４９】
（実施例１３）
吸放湿性を有する基材１の表面に、和紙・障子紙・ふすま紙等のシート状層６を意匠配置してのり剤７で貼り付けた後、さらに蜜蝋ワックス２（４０重量部）を全面に塗布して、図１３に示す蜜蝋ワックス仕上げした調湿建材を得た。和紙・障子紙・ふすま紙は、透湿性・通気性を有するシート状膜体、厚みの薄いものが調湿性能低下予防上は好ましい。蜜蝋ワックス塗膜との間に空隙やエアー溜まりが出来ないように調湿建材に、密着貼・付けが耐久性・美観的に好ましい。
【００５０】
（実施例１４）
吸放湿性を有する基材１の表面に、蜜蝋ワックス２（接着兼用皮膜）を塗布して、実施例１３と同様なシート状層６を意匠配置して貼り付けた後、さらに蜜蝋ワックス２を全面に塗布して、図１４に示す蜜蝋ワックス仕上げした調湿建材を得た。本実施例では蜜蝋ワックス２の総量を５０重量部とした。
【００５１】
（実施例１５）
吸放湿性を有する基材１の表面に、蜜蝋ワックス２（接着兼用皮膜）を塗布して落葉・押し花・切り紙等の片面が平面の小物装飾体８を意匠配置して貼り付けた後、さらに蜜蝋ワックス２を全面に塗布して、図１５に示す蜜蝋ワックス仕上げした調湿建材を得た。本実施例では蜜蝋ワックス２の総量を４０重量部とした。なお、落葉８の一例を図２１に示す。
【００５２】
（実施例１６）
吸放湿性を有する基材１の表面に、蜜蝋ワックス２（接着兼用皮膜）を塗布して実施例１３と同様な和紙等のシート状層６を意匠配置して貼り付けた後、その上に実施例１５と同様な落葉等の小物装飾体８を意匠配置し、最後に蜜蝋ワックス２を全面に塗布して、図１６に示す蜜蝋ワックス仕上げした調湿建材を得た。本実施例では蜜蝋ワックス２の総量を５０重量部とした。
【００５３】
（実施例１７）
吸放湿性を有する基材１の表面に、蜜蝋ワックス２（接着兼用皮膜）を塗布して、実施例１５と同様な落葉等の小物装飾体８を意匠配置して貼り付けた後、その上に蜜蝋ワックス２（接着兼用皮膜）を塗布して、実施例１３と同様な和紙等のシート状層６を意匠配置して貼り付けた後、最後に蜜蝋ワックス２を全面に塗布して、図１７に示す蜜蝋ワックス仕上げした調湿建材を得た。本実施例では蜜蝋ワックス２の総量を５０重量部とした。
【００５４】
（実施例１８）
吸放湿性を有する基材１の表面に、蜜蝋ワックス２（接着兼用皮膜）を塗布して実施例１５とは異なる立体形状をした小物装飾体８を意匠配置して貼り付けた後、凹凸表面に沿って蜜蝋ワックス２を全面に塗布して、図１８に示す蜜蝋ワックス仕上げした調湿建材を得た。本実施例では蜜蝋ワックス２の総量を５０重量部とした。
【００５５】
（実施例１９）
吸放湿性を有する基材１の表面に、調湿微粉体３（１０重量部）と水溶性接着剤{のり剤（０．５重量部）＋水（１３重量部）}とを混練した調湿微粉体ペーストを付着形成して表面を凹凸形状とし、該調湿微粉体ペーストの凹凸表面上に蜜蝋ワックス２を全面塗布して、図１９に示す蜜蝋ワックス仕上げした調湿建材を得た。本実施例では蜜蝋ワックス２の総量を６０重量部とした。なお、お蜜蝋ワックス２は実施例１と同じものを用い、調湿微粉体３は実施例２と同じものを用いた。
【００５６】
（実施例２０）
吸放湿性を有する基材１の表面に、光触媒粒子９として平均粒０．３μｍのアナターゼ型酸化チタン（ＴｉＯ２）粉末（０．１重量部）を蜜蝋ワックス２（３０重量部）で湯煎攪拌溶解して塗布して、図２０に示す光触媒混練蜜蝋ワックス仕上げした調湿建材を得た。なお蜜蝋ワックス２は実施例１と同じものを用いた。
【００５７】
上記実施例１〜２０のワックス塗布量と成分配合重量比との関係を示すデータを以下の表１、表２に示す。
【００５８】
【表１】
2006348574.tif 000003
【００５９】
【表２】
2006348574.tif 000004
【００６０】
最終製品（蜜蝋ワックス塗装品）の調湿特性については、以下の方法で測定を行なった。吸放湿性能の測定の試料は、蜜蝋ワックス適量を布に取り、試料表面全体に塗り伸ばした後、すぐに余分なワックスや油分を拭き取って仕上げたもので、ワックス塗布量を３０ｇ／ｍ２とした。測定は、約３００ｍｍ角のテストピース３枚を使用して行った。２０℃、相対湿度６０％の雰囲気下に３日間放置した試料を、２０℃、相対湿度９０％の環境下に移し、２４時間の重量変化（増加)を測定して吸湿特性を調べた。次に、再度、２０℃、相対湿度６０％の雰囲気下に移し、２４時間の重量変化（減少）を測定した。測定結果を図２２に示す。図２２中のＬ１、Ｌ３は基材１自体の調湿特性であり、Ｌ２、Ｌ４は最終製品の調湿特性であり、調湿特性の劣化が殆どないことがわかる。この結果、本発明の最終製品の調湿性能は、吸・放湿速度、吸・放湿量の両面で優れており、また吸湿・放湿の速度、容量ともに同等でバランスが良いことがわかる。
【００６１】
次に、ＶＯＣや悪臭等の有害化学物質ガスを吸着し分解・無害化する特性を測定した。測定には、光触媒混練蜜蝋ワックス仕上げ製品（Ｗ９１０×Ｈ１８２０×Ｔ６ｍｍ）から５０ｍｍ角に切り出した試験片を使用した。側面及び裏面をアルミテープで被覆した試験片を容量１．２Ｌ（リットル）の密閉容器内に入れ、ガス濃度２０００ｐｐｍのホルムアルデヒドガスを１．２Ｌ／ｍｉｎで３日間流して、試験片にホルムアルデヒドガスを吸着させた。その後、容量５Ｌ（リットル）のテドラーバッグの片面に切込みを入れ、そこからガスを飽和吸着させた試験片を入れた後、バッグ内の空気を排出して粘着テープで密閉した。さらに試験片を入れたバッグに清浄空気約５Ｌ（リットル）を送り込み、すばやくコックを閉じて、暗室中、室温（２０〜２５℃）で２４時間放置後、バッグ中のホルムアルデヒドガス濃度を検知管を用いて測定した。更にその後、バッグ内の試験片の表面と蛍光灯の距離が１５ｃｍになる位置から２０Ｗの蛍光灯の光を照射、２４時間経過後のホルムアルデヒドガス濃度を検知管を用いて測定した。結果、テドラーバッグ内でホルムアルデヒドガスが脱着し、バッグ内のホルムアルデヒドガス濃度が１０ｐｐｍになったが、蛍光灯２４時間照射後は、ホルムアルデヒドガス濃度は未検知（２ｐｐｍ以下）となった。
【００６２】
この結果、本発明の最終製品は、ホルムアルデヒド等のＶＯＣなど有害汚染物質を含有せず、ホルムアルデヒド等のＶＯＣ・有害汚染ガス物質の吸着性に優れることがわかる。
【００６３】
本発明の化粧付き吸放湿材は、調湿建材として優れた特性を有するものであり、例えば、住宅内装建材、掘りごたつ、キッチン、下駄箱、洗面化粧台、床下収納庫、押入れ、脱衣ボックス、トイレの収納商品の内装の分野に広く適用可能であり、さらには建材以外に、自動車・電車などの車両空間の内装の分野にも広く適用可能である。
【図面の簡単な説明】
【００６４】
【図１】本発明の一実施形態の調湿建材の製造過程を示し、（ａ）は吸放湿性に優れた基材の断面図、（ｂ）は基材上に蜜蝋ワックスを塗布して仕上げた調湿建材の断面図である。
【図２】調湿微粉体混練蜜蝋ワックス仕上げした調湿建材の他例の断面図である。
【図３】顔料混練蜜蝋ワックス仕上げした調湿建材の他例の断面図である。
【図４】調湿微粉体・顔料混練蜜蝋ワックス仕上げした調湿建材の更に他例の断面図である。
【図５】染料・着色調湿微粉体混練蜜蝋ワックス仕上げした調湿建材の更に他例の断面図である。
【図６】蜜蝋ワックス仕上げした調湿建材の更に他例の断面図である。
【図７】顔料混練着色の蜜蝋ワックス仕上げした調湿建材の更に他例の断面図である。
【図８】蜜蝋ワックス仕上げした調湿建材の更に他例の断面図である。
【図９】蜜蝋ワックス仕上げした調湿建材の更に他例の断面図である。
【図１０】蜜蝋ワックス仕上げした調湿建材の更に他例の断面図である。
【図１１】染料混練着色の蜜蝋ワックス仕上げした調湿建材の更に他例の断面図である。
【図１２】染料混練着色の蜜蝋ワックス仕上げした調湿建材の更に他例の断面図である。
【図１３】和紙・障子紙・ふすま紙を意匠配置して蜜蝋ワックス仕上げした調湿建材の更に他例の断面図である。
【図１４】蜜蝋ワックス仕上げした調湿建材の更に他例の断面図である。
【図１５】落葉・押し花・切り紙を意匠配置して  蜜蝋ワックス仕上げした調湿建材の更に他例の断面図である。
【図１６】蜜蝋ワックス仕上げした調湿建材の更に他例の断面図である。
【図１７】蜜蝋ワックス仕上げした調湿建材の更に他例の断面図である。
【図１８】蜜蝋ワックス仕上げした調湿建材の更に他例の断面図である。
【図１９】蜜蝋ワックス仕上げした調湿建材の更に他例の断面図である。
【図２０】光触媒混練蜜蝋ワックス仕上げした調湿建材の更に他例の断面図である。
【図２１】同上の基材上に意匠配置され、蜜蝋ワックスにて接着される落葉の一例の図である。
【図２２】同上の蜜蝋ワックス塗装品の吸放湿性の測定結果を示すグラフである。
【符号の説明】
【００６５】
１  基材
２  蜜蝋ワックス
３  吸放湿性を有する微粉末
６  シート状層
８  小物装飾体
９  光触媒粒子
１０  化粧付き吸放湿材
【図１】
2006348574.tif 000005
【図２】
2006348574.tif 000006
【図３】
2006348574.tif 000007
【図４】
2006348574.tif 000008
【図５】
2006348574.tif 000009
【図６】
2006348574.tif 000010
【図７】
2006348574.tif 000011
【図８】
2006348574.tif 000012
【図９】
2006348574.tif 000013
【図１０】
2006348574.tif 000014
【図１１】
2006348574.tif 000015
【図１２】
2006348574.tif 000016
【図１３】
2006348574.tif 000017
【図１４】
2006348574.tif 000018
【図１５】
2006348574.tif 000019
【図１６】
2006348574.tif 000020
【図１７】
2006348574.tif 000021
【図１８】
2006348574.tif 000022
【図１９】
2006348574.tif 000023
【図２０】
2006348574.tif 000024
【図２１】
2006348574.tif 000025
【図２２】
2006348574.tif 000026